(57)【特許請求の範囲】
【請求項１】
粗面に接着するための接着テープであって、
（ａ）変形可能な裏材と、
（ｂ）貼付圧をかけると接着剤層および前記裏材が変形して粗面に適合し、前記圧力を取り除くと前記裏材が回復して実質的に平滑な表面を示すように、前記裏材と接着剤層との間の予定された位置での接着の不連続性を可能にする方式で前記裏材の第１表面に接着された接着剤層と、
（１）前記裏材の第１表面上にある剥離材料、及び（２）前記接着剤層と前記裏材の第１表面との間に挿入された粒状材料の層、のうちの少なくとも一方と、
を含む接着テープ。
【請求項２】
粗面に接着するための接着テープであって、
（ａ）変形可能な裏材と、
（ｂ）連続した接着剤の層と、
（ｃ）前記裏材の第１表面の少なくとも一部の上にある剥離材料と、
を含み、前記剥離材料は、前記テープを粗面に接着するとき、前記裏材がおおむね平滑な表面を示すように、前記接着剤層と前記裏材との間の選択された位置のみで接着することが可能である、接着テープ。
【請求項３】
粗面に接着するための請求項２に記載の接着テープを作成する方法であって、
（ａ）変形可能な裏材を提供することと、
（ｂ）予め決定された位置で前記裏材の第１表面に剥離材料を接着することと、
（ｃ）前記剥離材料の露出表面に接着剤を塗布すること、
を含む方法。
【発明の詳細な説明】
技術分野
本発明は、粗面に接着するための接着テープに関し、さらに詳細には、裏材が実質的に滑らかで平らであることに変わりがないまま、粗面に接着する接着テープに関する。
背景技術
従来の接着テープ構造物を、基材に対する強力な接着結合または裏材の滑らかで平らな外観のいずれも傷つけずに、粗面を有する基材に接着することは困難である。最も定型的なテープ構造物を使用すると、テープ裏材および接着剤は貼付圧によって歪み、基材表面の地形に概ね適合する。この圧力を取り除くと、裏材および接着剤の弾力特性および非弾力特性のため、テープはその最初の未変形状態に戻ろうとし、それによって接着剤／裏材界面および接着剤／基材表面界面に応力を生じる。堅く、しかも変形可能な裏材を有するテープ構造物を粗い接着基面に接着すると、最初の歪められていない地形に戻ろうとする試みにより、裏材がなめらかで平らな地形に戻るときに接着基面の窪みから接着剤が引き離されるため、一般に、接着剤／基材表面界面で接着不良を起こす。結果として、接着剤と基材との間の接触面積は、接着テープが基材表面に接着しない状態まで減少する。より柔軟な、容易に変形する裏剤を、粗い基材表面に対して非常に強力な接着結合を形成する接着剤と組み合わせて使用するテープ構造物は、接着結合の強さが裏材の回復力より大きいため、一般に滑らかで平らな地形に戻ることはできない。
接着剤／基材表面界面での接着不良の問題を減らす１つの取り組みでは、従来のテープ構造物に一般に使用される接着剤より適合性のある、より厚い接着剤層を使用する。しかし、接着剤の厚さが増すとテープに費用が加わり、裏材を越える接着剤の滲出や流出を来す。接着剤構造物が装飾用材料や壁紙であるとき、接着剤滲出または流出は、極めて望ましくない。テープ構造物を輸送用ロールに形成するときも、接着剤滲出は重大な問題である。最後に、テープを粗い基材表面に貼付した後で裏材に圧力を加えると、裏材の縁に沿ってさらに接着剤滲出が起こる可能性がある。
接着剤／基材表面界面での接着不良の問題を克服するさらに別の試みでは、焼きなまし金属箔裏材など、塑性変形によって変形する裏材を使用する。一般に、この種の裏材は、回復力があるとしても僅かであるため、貼付力を取り除いたとき、テープ構造物は粗い基材表面の地形に従ったままである。しかし、この解決方法では、粗面に接着後、実質的に滑らかで平らな地形を呈する裏材を提供することはできない。
上述の問題を克服するさらに別の試みでは、接着剤は基質表面と接触したたままでありながら、裏材は滑らかで平らな地形に戻ることが可能な発泡中間層を裏材と接着剤との間に使用する。しかし、粗面への適合性とテープの裏材が滑らかで平らな地形に戻ること可能なこととの間に望ましい均衡を達成するためには、比較的厚い従順な発泡層を必要とする。
発明の開示
発明の要約
本発明は、裏材と接着剤層との間の接着の不連続性を可能にする様式で接着剤層を裏材に接着する、粗面に接着するための接着テープ構造物に関する。裏材は変形可能であり、且つテープ裏材が実質的にその最初の平な地形に戻ることが可能な回復力を生じるのに十分な大きさの弾力特性および非弾力特性を有する。変形能は、テープ構造物が貼付圧で概ね粗面に適合することを可能にする。回復力および接着の不連続性は、貼付圧を取り除いたとき、限られた量の長所的剥離は起こるものの、粗面から接着テープがはがれることなく、裏材が実質的に平らで滑らかな地形を呈することを可能する。
接着の不連続性は、裏材に不連続的に接着された中間層を接着剤層と裏材との間に使用することによって達成される。中間層は、裏材同様、好ましく変形できるが、一般に裏材より回復力が低い。このようにして、中間層は基材表面に適合することができ、裏材は回復して実質的に平らで滑らかな地形を呈することができる。別の実施態様では、裏材と接着剤との間に剥離材料層を挿入することができる。この実施態様では、剥離材料は、剥離材料がない領域を形成するための、裏材上または接着剤上に被覆されたパターンであってもよく、それによって、接着剤は、これらの予め決定された位置のみで裏材に直接接着することが可能になる。あるいは、連続剥離材料を処理して、接着剤が接着することができる非剥離領域のパターンを形成することが可能であり、それによって、接着剤は、これらの予め決定された位置のみで裏材に接着することが可能になる。このように、接着剤層が裏材に直接接着される実施態様ならびに中間層を介して裏材に接着される実施態様も本発明の範囲内である。
本発明は、粗面に接着することができる装飾またはサインなどの品目にも関する。裏材の片側は、インディカ、壁紙などの壁装飾物、または他の装飾品を含むことができ、裏材の別の片側は、裏材と接着剤との間の接着の不連続性を可能にする様式で接着された接着剤層を含むことが可能である。
本願では、
「接着剤」は接着組成物のことを指し、接着テープの接着剤層のことを指すこともある。
「裏材」は、実質的に裏材を最初の平らな地形に戻すことが可能な回復力を生じるのに十分な大きさの弾性特性および非弾性特性を有する、任意の変形可能な、薄い、柔軟なシートまたはキャリヤーウェブを意味する。
「回復力」は、裏材を最初の未変形の地形から変形させることによって生じる弾力または非弾力を意味する。
「シート」は、形が矩形であっても、または英数字など、他の地形であってもよい、薄い、表面積が大きいテープを意味する。
「タック」は、接着剤と基材表面との瞬間接触接着を意味し、タックは基材特異的であってもよい。
「粗面」は、たとえば、シンダーブロック、コンクリート、発泡絶縁体、パーティクルボードや合板などの粗い木材表面、段ボール紙、または織物の壁紙を含め、隆起した領域と窪んだ領域を有する基材上の広く様々な表面を意味する。
【図面の簡単な説明】
Figure 1aは、基材に接着される前の粗面用接着テープの例示的実施態様の断面図である。
Figure 1bは、粗面に接着後間もないFigure 1aの接着テープの断面図である。
Figure 1cは、一定時間後のFigure 1bの接着テープの断面図である。
Figure 2は、接着剤が、裏材と中間層の両者の予め決定された位置に配置される粗面用接着テープの代替実施態様の断面図である。
Figure 3は、剥離材料の結果として、接着剤が裏材に選択的に接着される粗面用接着テープの代替実施態様の断面図である。
Figure 4は、粒状剥離材料の結果として、接着剤が裏材に選択的に接着される粗面用接着テープの代替実施態様の断面図である。
発明を実施するための最良の形態
詳細な説明
本発明の接着テープは、粗面を有する基材に貼付するために設計される。すなわち、この接着テープは、粗面に対して強力な接着結合を達成し、しかも実質的に滑らかで平らな裏材を有するように設計される。一般に、この接着テープは、実質的にテープ裏材が最初の平らか地形に戻ることができる回復力を生じるのに十分な大きさの弾性特性および非弾性特性を有する変形可能な裏材、および裏材と接着剤層との間の接着の不連続性を可能にする様式で裏材の第一表面に接着される接着剤層を使用する。テープに指圧などの貼付圧をかけると、テープは実質的に粗面の地形に従い、それによって接着剤層と表面との間に接着が生じる。この圧力を取り除くと、回復力および接着の不連続性により、接着剤は粗面から局所的に剥離するものの、接着剤層が粗面からはずれることなく、裏材は実質的に平らで滑らかな地形を呈する。本願で使用する語句「実質的に平らで滑らかな地形」は、テープ裏材が少数のなだらかな波形起伏を含むことがある二次元外観を有し、実質的に鋭い波形起伏または窪みがないことを意味する。
接着の不連続性は、接着剤層と裏材との間に中間層を使用することによって達成される。この中間層は、裏材に不連続に接着する。好ましい実施態様では、中間層は変形可能であるが、一般に、中間層の回復力は裏材の回復力より低い。このようにして、中間層は概ね粗面に適合するが、裏材は回復して実質的に平らで滑らかな地形を呈する。本願で使用する語句「概ね適合する」は、中間層が窪みの壁の上部だけに従い、窪みの向かい側の壁に架橋するより深い窪み以外は、中間層は基材の地形に従うことを意味する。あるいは、最初は限られた適合性または凝集強さまたはその両者を有する連続的な中間層が、貼付圧を受けたときに裂けて、類似した結果をもたらしてもよい。さらに、中間層は不連続層であってもよい。中間層の回復力は、接着テープが表面から剥離する程度まで、粗い基材表面から接着剤層を剥離してはならない。すなわち、局所剥離はテープを表面から剥離させるには不十分であるように、中間層を選択しなければならない。
本発明のまた別の態様では、裏材と接着剤層との間に剥離材料または粒状材料を配置することができる。この剥離材料または粒状材料を裏材または接着剤に塗布することができる。たとえば、剥離材料は、裏材上に剥離コーティングのない領域を形成するために裏材上に被覆されたパターンであってもよく、あるいは接着剤を接着することができる非剥離領域のパターンを形成するために連続剥離コーティング処理してもよい。このようにして、接着剤を裏材に不連続的に接着し、裏材を実質的に滑らかで平らな表面に戻すことができる。別の実施例として、ガラスビーズのような粒状材料の層を接着剤に不連続的に塗布することができる。粒状材料を使用すると、接着テープを表面に貼付した時に、裏材と接着剤との間の補助的結合部位も粗面の隆起部分にインデックスされる。あるいは、剥離材料および粒状材料を組み合わせて使用することができる。
本発明の接着テープは、たとえば、シート、フィルム、ならびにマスキングテープ、写真用テープまたは他のレイアウト用テープなどの形をとることができる。本発明の接着テープは、車両、信号、建築物、鼻隠し、天幕、壁紙などの上の装飾用標識または情報用標識など、様々な用途に使用することができる。裏材は、透明塗料、装飾用接着剤層、スクリーン印刷インク、遮断層、接着促進剤、多層半透明フィルムなど、さらなる機能層および装飾層を含むことができる。このような機能層および装飾層は従来の技術上周知であり、当業者に周知の技術によって使用または積層することができる。
Figure 1aから1cは、粗面を有する基材12に接着するための、本発明の接着テープ10を示す図である。接着テープ10は、裏材14、第１表面15および第２表面17を有する中間層16、および接着剤層20を具備する。裏材14は、以下でさらに詳細に検討するように、中間層16の第２表面17の複数の接着部位18に選択的に接着される。接着剤層20は、基材12に接着するために、中間層16の第１表面15に接着される（Figure 1bおよび1cを参照）。
Figure 1aの実施態様で、接着部位18に相応する開口部を有するステンシルまたはマスクを介して、粘着材料を裏材14の第１表面19、または中間層16の第２表面17に塗布することができる。このようにして、中間層16は、部位18のみで裏材14に接着される。あるいは、中間層16は、機械的技法または熱技法によって裏材の接着部位18にスポット溶接することができる。好ましくは、接着部位の中心から中心までの間隔は、粗面の高い地点の中心から中心までの間隔より大きい。
層20の接着剤は、基材12を接着するのに適した任意の接着剤であってもよい。この接着剤は、感圧接着剤、熱溶融接着剤などであってもよい。この接着剤は、中間層16の第１層15全体に塗布してもよく、あるいは中間層の第１表面の予め決定された位置に塗布してもよい（Figure 2）。いずれの方法でも、接着剤を様々な技術で塗布することができる。
Figure 1bで、接着テープ10は、裏材14、中間層16、および接着剤層20全てが、基材12の地形に概ね適合するのに十分な量の圧力で基材12の粗面に対して押し付けられる。Figure 1cで、貼付圧が取り除かれ、弾力および非弾力によって生じた回復力の結果として、裏材14は実質的に滑らかで平らな表面に回復し、着部位18以外は、一般に中間層から離れている。中間層16および接着剤20は、引き続き基材12の地形に概ね従う。しかし、裏材14または中間層16またはその両者は、位置22など、基材12の一部から接着剤層20を離すのに十分な回復力を有するが、このような分離の総面積は、接着テープを粗面から引き離すのに不十分であることが理解されるであろう。局所剥離は、裏材14と中間層16との間の接着部位18が粗面の窪みを越えるときにのみ発生することが好ましい。
Figure 1aから1cを参照して、裏材、中間層および接着剤の材料を選択するに当たって考慮する一般的な力は次の５種類である。（１）接着剤層と基材表面との間の接着結合、（２）接着剤層と中間層との間の接着結合、（３）中間層の回復力、（４）中間層と裏材との間の接着、および（５）裏材の回復力。裏材の回復力は５種類の力の中で最強でなければならない。中間層と裏材との間の接着は（１）〜（３）のいずれよりも強くなけらばならない。接着剤層と中間層との間の接着結合は、中間層の回復力より回復力より強くなければならない。最後に、接着剤層と基材表面との間の接着は、接着剤層と中間層との間の接着剤結合と同等であってもよい。テープの回復力を助長し、基材表面の接着材残留を最小限に抑えるため、接着剤層と中間層との間の接着接着は、接着剤層と基材表面との間の接着結合より強いことが好ましい。これらの特性は、中間層が連続的かつ変形可能である実施態様の場合であるることは、当業者に理解できるであろう。さらに、接着剤と基材との間または接着剤と中間層との間またはその両者の接着の強さは、時間とともに増大することが理解されるであろう。
Figure 2は、上述と同様、粘着材料またはスポット溶融を使用することによって、接着テープ30の中間層31が裏材32の複数の接着部位34に接着している代替の実施態様を示す図である。しかし、中間層31の表面36も不連続な接着剤層を有する、すなわち、予め決定された位置のみに接着剤を有する。それゆえ、この実施態様では、接着剤層は不連続な接着部位38を形成する。好ましくは、これらの接着部位の周期は裏材と中間層との間の接着部位の周期以下である。また、これらの接着部位の周期は粗面の高い地点の周期より大きいことが好ましい。
さらに、Figure 2に示した実施態様で、接着部位38は、好ましくは接着部位34により相殺されて、裏材32が実質的に平らで滑らかな表面を呈することができるのに十分なほど中間層31が変形できる。中間層31は最初は単一構造として可能な程度まで変形する。しかし、ある状況で、粗面の地形は中間層が破断、たとえば裂けるほど、大きい。
Figure 3は、剥離材料の層56が裏材54の第１表面52に被覆されている、また別の接着剤50の実施態様を示す図である。剥離材料56は、接着剤層58は裏材54の予定された位置66のみに接着するが、接着剤は裏材54の位置60から離れることを可能にする。接着テープ50を基材62に貼付するとき、接着剤層58は基材62の地形に適合する。しかし、裏材54の回復力により、接着基剤層58は位置64で基材62から離れる。基材の粗面からテープが剥離するのを防止するため、一般に、裏材の回復力より小さい回復力を有する接着剤58を選択することが望ましいことが理解されるであろう。
１つの実施態様で、剥離材料の層56は、裏材54に接着されたコーティングであってもよい。接着剤層58は裏材54に接着するが、剥離材料の層56には接着しない。剥離材料は、たとえば、シリコーン層であってもよく、ガラスビーズなどの粒子を使用して、その剥離特性を改質してもよい。接着材層58が位置66で裏材54に接着できるようにこの剥離材料を型押しするほかにも、接着剤層58が予め決定された位置のみで接着することができるように、この剥離材料を予め決定された位置で化学的または熱的に処理することができる。この実施態様で、接着剤は、裏材に不連続性に接着した連続層である。一般に、この連続した接着剤層は、裏材の回復力によって粗面に不連続的に接着する。
あるいは、ガラスビーズなどの粒子材料層を、裏材と接着剤層との間に挿入することができる。このような粒子は、表面の高い地点に相応して接着基材界面で点接着が形成される、自己インデックス接着テープを形成することができる。Figure 4は、粒子材料76が接着剤層78の第１表面72に接着される接着テープ70を示す図である。粒子材料76は、接着剤層78が予め決定された位置86のみで裏材74に接着するが、接着剤層78が位置84で裏材74から離れることを可能にする。Figure 3の実施態様の場合と同様、接着テープ70を基材82に貼付したとき、接着剤層78は基材82の地形に適合する。しかし、裏材74の回復力により、接着剤層78は位置84で基材82から離れる。
Figure 3で表される実施態様と同様、粒状材料層76は型押し層であってもよい。粒状材料を裏材に塗布することも可能であるが、多くの場合、粒状材料を接着剤層78に塗布する方が便利である。あるいは、粒状材料76を裏材74または接着剤層78に塗布してもよい。接着テープを粗面に貼付する際に、これらの位置に粗面上の高い地点が接着剤と裏材接着との間に接着結合を作る結果として、粒状材料を接着剤表面の真下に押し出すことが可能である。この実施態様を、本願で自己インデックス接着剤と呼ぶ。
この裏材は、貼付圧で変形する、たとえば長くなるが、貼付圧を取り除いた時、その弾性特性および非弾性特性の結果として、実質的に最初の地形に戻る広く様々な材料から作成することができる。この裏材は天然材料または合成材料から作成することができる。好ましくは、裏材は合成ポリマー材料から作成する。適当なポリマー材料としては、ポリプロピレン、高密度ポリエチレン、低密度ポリエチレンなどのポリオレフィン類、エチレン／エチルアクリレートコポリマー、エチレン／アクリル酸コポリマー、およびエチレン／ビニル酸コポリマーなどのポリオレフィンコポリマー類、ポリフッ化ビニリデンやエチレン／テトラフルオロエチレンコポリマーなどのフルオロポリマー類、ポリエステル類、ナイロン、ポリ塩化ビニル、および天然ゴムまたは合成ゴムなどがあるが、これらに限定されるものではない。裏材の厚さは、表面の粗さおよび必要とする回復力によって異なる。このように、裏材は所望する任意の厚さであってもよいが、好ましくは、約25μｍから約250μｍであり、さらに好ましくは約25μｍから約100μｍである。
中間層は、基材に対する適合性が裏材よりも大きい材料であってもよいが、このことは必要ではない。好ましくは、中間層の回復力は裏材材料の回復力よりも小さい。さらに、この種の中間層の回復力は、接着剤が実質的に粗面から剥離しないぐらい小さくなければならないが、テープを粗面から引き離さない少量の局所的剥離は許容できることは理解できるであろう。この種の中間層は、たとえば、紡織繊維などの織布材料や薄葉紙、不織ウェブ、メルトブローン微小繊維材料などの不織布を含んでもよい。中間層は、折り畳み可能な発泡体、薄い金属箔をはじめとする他の材料から作成することができる。折り畳み可能な発泡体を使用すると、接着テープを表面に貼付したときに、中間層と接着剤との間の接着部分を、粗面の隆起部分に対してインデックスすることができる。中間層の厚さは、表面の粗さおよび材料の強さによって異なる。このように、中間層は所望する任意の厚さであってもよいが、好ましくは約20μｍから約150μｍの範囲であり、さらに好ましくは約20μｍから約75μｍの範囲である。
上述の通り、粘着材料を使用して中間層を裏材に接着することができ、これは接着剤層の材料と同じであっても異なってもよく、あるいは裏材へのスポット溶接であってもよい。中間層の反対側の接着剤層は、連続的であっても不連続であってもよい、すなわち、接着剤が複数の接着点を限定することができる。
有用な剥離材料としては、シリコーン類、ポリフルオロポリエチレンやフルオロシリコーン類などのフッ素含有化合物、ポリビニルカルバメート類、アセテート類、およびアクリレート類などがあるが、これらに限定されるものではない。剥離材料として有用な様々な材料および組成物が市販されており、文献で検討が行われている。たとえば、米国特許第2,532,011号、第3,240,330号、第3,318,852号、第3,967,031号、第3,978,274号、第4,822,687号、第4,889,753号、第5,144,051号、第5,217,805号および第5,273,805号を参照されたい。便利な被覆技術ならびにパターンコーティング技術を使用して剥離材料を本発明のテープに貼付することができる。
さらなる長所として、ガラスビーズや他の粒状材料を剥離材料と組み合わせて使用して、接着剤が裏材に接着しない領域を作ることができる。あるいは、ガラスビーズや他の粒状材料を単独で使用して、裏材と接着剤層との間の接着の不連続性を作ることができる。一般に、このような粒状材料のサイズは１〜25μｍの範囲であり、好ましくは２〜20μｍの範囲である。有用な粒状材料としては、ガラスビーズ、CaCO3、およびAl2O3などがあるが、これらに限定されるものではない。
本発明のテープに使用される接着剤は決定的に限定されない。接着剤は、接着剤が使用されるより高温で粘着性になるのであれば、室温で実質的に非粘着性であってもよい。あるいは、接着剤は触ってみると非粘着性であるが、他の基材に対して極めて粘着性であってもよい。これらの接着剤は基材特異的であり、基材と接着テープとの間に適当な接着結合を提供する。接着剤層の厚さは表面の粗さおよび所望のタックレベルによって異なる。このように、接着剤層は、所望する任意の厚さであってもよいが、好ましくは約10μｍから約150μｍの範囲であり、さらに好ましくは約20μｍから約50μｍの範囲である。
本発明の実施態様で使用するには、感圧接着剤が好ましい。熱活性化接着剤や溶剤活性化接着剤などの非感圧接着剤を使用することもできるが、感圧接着剤ほど好ましい実施態様ではない。感圧接着剤の利益は、感圧接着剤本来の柔軟性および伸長特性である。本発明の接着テープは、技術上周知の広く様々な感圧接着剤を使用することができるが、基材と接触したときに極めて粘着性であり、かつ強力な接着を形成する感圧接着剤が好ましい。
感圧接着剤は標準クラスの材料として技術認定されている。これらは、無溶媒型として、室温（たとえば、20〜30℃）で永久的に粘性であり、かつ接触すると様々な異なる表にしっかり接着する接着剤である。ある用途では、接着剤と基材表面との間の接着の強さは、時間とともに増大することが望ましい。この能力が望ましい。より初期の接着剤／基材表面界面での局所的剥離によって、テープ裏材は、最終的な基材への接着結合の強さを犠牲にせずに、より滑らかでより平らな地形に戻ることが可能なため、この能力が望ましい。感圧接着剤は、紙、セロハン、ガラス、プラスチック、木、および金属などの材料に対して強力な接着維持力を示すために、水、溶剤、あるいは熱による活性化も全く必要としない。感圧接着剤は、極めて強力な粘着性にも拘わらず、容易に取り扱うことができ、多量の残留物を残さずに滑らかな表面からはずすことができる、十分な凝集強さおよび弾性特性を有することが好ましい。感圧接着剤として有用な様々な材料および組成物が市販されており、文献で完全に検討が行われている。たとえば、米国特許第Re.24,906号、第3,551,391号、第3,239,478号、第3,897,295号、第4,181,752号、第4,223,067号、第4,629,663号、第4,780,367号、および第4,833,179号を参照されたい。好ましい種類の接着剤の具体例としては、イソオクチルアクリレート／アクリル酸コポリマーや粘着付与アクリレートコポリマーなどのアクリレート類、天然ゴム樹脂、アクリロニトリルブタジエンなどのニトリルゴム、ポリシロキサン類などのシリコーン系接着剤、ポリオレフィン類、ポリエステル類、ポリアミド類、ポリウレタン類などの合成ゴム樹脂などがある。
接着テープ構造物の製造に使用される従来の被覆技術を使用して、接着剤組成物を本発明の接着テープに塗布することができる。これらの技術には、ナイフ塗布技術、ロール塗布技術、リバースロール塗布技術、グラビアロール塗布技術などがあるが、これらに限定されるものではない。結果として得られたコーティングを、熱サイクルを通過させて溶剤または水を除去すると、接着剤構造物を生じる。あるいは、無溶剤、硬化可能接着剤（しばしば100％固体接着剤と呼ばれる）を、上述の技術に類似したナイフ塗布や定量コーティング技術を使用して塗布し、続いて、紫外線や熱に曝すことにより接着状態まで硬化させることができる。また、移行接着剤構造物を使用して、接着剤を塗布することもできる。
本発明の目的および利点を以下の実施例によって更に示すが、これらの実施例で具陳する粒状材料およびその量ならびに他の条件および詳細は、本発明を不当に制限するものではない。記述されているか別な方法で明白にされているものを除き、材料はすべて市販されている。
産業上の利用可能性
実施例１
0.95cmの中央に0.16cm孔の正方形の格子配列を有する有孔金属のシートを、厚さ0.05mmのポリエチレンフィルムと接触させて置き、有孔金属の孔を通して、3MブランドのSUPER77噴霧接着剤（3M,St.Paul,MNから入手可能）をフィルムに噴霧した。16.4g/cm2の薄葉紙（＃35906、James River Corporation,Grouverneu,NYから入手可能）１枚を含む中間層を、剥離ライナー上の厚さ0.05mmのアクリレート感圧接着剤層に積層した。接着剤組成物は、米国特許第4,548,862号（Hartman）の実施例２に記載されており、これは参照により本願に組み込まれる。続いて、接着剤被覆ポリプロピレンフィルムを、中間層の接着剤がない面に積層してFiguer 1aに示したものと類似したテープ構造物を作成する。剥離ライナーを除去した後、十分な指圧を使用してテープ構造物を彩色シンダーブロック壁に貼付し、接着剤とブロック表面との間の十分な接触を確実にした。ポリプロピレン裏材は実質的に滑らかで平らな地形に速やかに戻り、テープは数ヶ月後にはずすまで、シンダーブロック表面に接着したままであった。
比較実施例１
実施例１と同じポリプロピレン裏材およびアクリレート接着剤を使用し、薄葉紙の中間層なしに、接着剤をポリプロピレン裏材に直接積層することによって従来の感圧接着テープ構造物を作成した。このテープ構造物を、実施例１のテープ構造物に貼付するのに使用した指圧に匹敵する指圧で彩色シンダーブロック壁に貼付した。ポリプロピレン裏材は窪みのある表面を保持し、テープはブロック表面に対して非常に乏しい接着力を示した。
実施例２
実施例１に記載の有孔金属を通して接着剤をフィルムおよび薄葉紙に噴霧することによって、一様な接着点配置を有するポリプロピレンフィルムおよびやはり一様な接着点配列を有する薄葉紙を作成した。薄葉紙上の接着点がポリプロピレンフィルム上の接着点により相殺されるような方式で、接着剤被覆薄葉紙をポリプロピレンフィルムに積層することにより、Figure 2に示したものと類似した感圧接着テープ構造物を作成した。テープ構造物を下塗りしたシンダーブロック表面し指圧で貼付し、接着剤とブロック表面との間の十分な接触を確実にした。ポリプロピレン裏材は実質的に滑らかで平らな地形に速やかに戻り、テープは数ヶ月後にはずすまで、シンダーブロック表面に接着したままであった。
実施例３
Branson  Ultra  Sonic  Welder（Branson  Ultrasonics  Corp.,Danbury,CTから入手可能）を使用して、メルトブローンポリプロピレンフィルター材料（0.6オンス／平方ヤード、20g/m2、CYCLEANの商品名でKimberly−Clark,Roswell,GAから入手可能）を厚さ12μｍのポリ（エチレンテレフタレート）（PET）二軸延伸フィルムに超音波スポット接着した。スポット接着は直径約1mmで、片側の約1cmのところにほぼ正方形の格子配列に配置されていた。厚さ75μｍの実施例１に記載のアクリレート感圧接着剤フィルムを連続フィルムとしてメルトボーンウェブに積層した。結果として得られたフィルムを、PET裏材を曲げるのに十分な指圧で彩色シンダーブロック表面に貼付し、接着剤とブロック表面との接着を増強させた。接着剤は、スポット接着が大きな窪みの真上でなければ、この増強したブロック表面との接着を維持し、スポット接着が大きな窪みの真上の場合には、接着剤はシンダーブロックから剥離し、PETフィルムは実質的に滑らかで平らな地形に戻った。
この実施例から、ａ）超音波溶接を使用して、裏材と中間層との間にスポット接着を提供することができること、ｂ）伸ばしたり歪めたりすることが困難な裏材を局所的に十分に曲げることができ、機能的なテープを提供できること、およびｃ）感圧接着剤は局所剥離を促進し、接着テープを基材表面から引き離さずに、裏材を実質的に滑らかで平らな地形に回復させることがわかる。
実施例４
剥離ライナー（POLYSLIK＃SP8226としてRelease International,Bedford Park,ILから入手可能）に、直径4mmのチューブ抜型を用いて械的に1.75cmの間隔の正方形の格子配列で孔をあけた。有孔剥離ライナーにガラスビーズの単層（直径＜20μｍのビーズ90％と直径＜５μｍのビーズ10％、ビーズの平均直径10μｍ、＃5000未被覆ビーズとしてPotters Industries Inc.,Cleveland,OHから入手可能）を被覆した。剥離ライナー上の高タックルアクリル系感圧接着剤（PSA）フィルムの厚さ50μｍの層（SCOTCH＃9472 Laminating Adhesiveとして3M、St,Paul,MNから入手可能）を、有孔剥離ライナーのガラスビーズ被覆表面に積層し、有孔剥離ライナーをはずした。パターン被覆接着剤を剥離ライナーから取り除き、手術用手袋（Baxter Health Care Corp.,Valevia,CAから入手可能）から切り取り、マスキングテープを用いて僅なに伸ばした状態で作業台表面に貼っておいた厚さ150μｍのゴムシートの約12cm四方の切片を載せた。PASのガラスビーズパターン担持側をゴムシートに積層して、Figure 3に示すものと類似したゴム裏打ちテープ構造物を作成した。マスキングテープ枠を含め、このテープ構造物を作業台表面からはずし、彩色シンダーブロック表面に指圧で貼付した。かみそりの刃で、ゴム裏打ちテープをマスキングテープ枠のすぐ内側で切断することによって、テープ構造物を僅かに伸ばした状態に維持しつづけたマスキングテープ枠を除去した。
10×の接眼レンズを用いたゴム裏材の検査では、面積は比較的大きいが、深さは平均にすぎなかった窪み上で点接着が行われた１個所を除き、実質的に滑らかで平らであった。このゴム裏打ちテープが壁上にあった約30分間、PSAとシンダーブロック壁との間の接着結合の強さは、ゴム裏材の回復力を上回るようであった。10×接眼レンズで剥離前面を観察しながら、テープ構造物を壁からゆっくり引っ張った。この検査から、ガラスビーズが有孔剥離ライナーからPSAフィルムに移行していた領域で、ゴム裏材とPSAとの間に分離が起こっていたことが明白であった。これらの分離によって、PSAはシンダーブロック表面とより多く接触することができ、PSAと粗面との間の接着面積が多くなった結果としてテープの粗面に対する接着特性が改良された。
PSA/ゴム裏材界面（スポット接着）の面積は、上述のテープ構造物のPSA/ブロック表面界面の面積より有意に少なかった。この事実は、PSAと彩色ブロック表面との間で形成された強力な接着結合と結び付いて、PSA層は裏材から分離して壁上に残ることを可能にする。しかし、この問題は、裏材/PSA界面の面積を増やすこと、または裏材/PSA界面でPSA/彩色ブロック表面界面でより強い接着結合を形成する異なる接着剤を選択することまたはその両者によって、克服することができる。幾つかの表面突出の最高所は、スポット接着のない位置でゴムシートに接着していたことも確認された。これらの位置の圧力はガラスビーズを接着剤中に押し込むのに十分であり、それによって、若干の結合が可能になると考えられる。壁上に残存する接着剤の検査でも、PSAはシンダーブロックの大きな窪みの底と接触していなかったが、これらの窪みの側壁と接触しており、それによって、PSA/シンダーブロック表面界面の接触面積は、同じ接着剤および接着剤の厚さを使用した従来の二次元テープと比較して増大していた。
この実施例は、PSA/粗面界面の強さは、PSA/裏材界面（スポット接着）の接着強さまたは回復力（すなわち、裏材の弾性特性および非弾性特性）またはその両者より大きいため、本発明のテープを設計するとき、接着剤の選択を考慮しなければならないことを示すものである。
実施例５
厚さ0.2mmの二軸延伸PETフィルムを、テープ裏材の役割をしたゴムシートと代えたこと以外は、実施例４と同様にテープを作成した。このはるかに堅い裏材のため、テープ構造物が変形して、接着剤がブロック表面の窪みに接触することが非常に困難になった。テープ裏材は実施的に滑らかで平坦なままであり、テープ構造物は、従来のテープ構造物と比較して、接着剤機能の最小限の増大を示した。
この実施例は、本発明のテープ構造物のテープ裏材は、PSAが表面の窪みに強制的に押しやられ、それによってPSA/粗面界面の面積が増大するように、かなり弾力性でなければならないことを示すものである。
実施例６
実施例４の高粘着性アクリル系PSAの約12cm四方の切片を、彩色シンダーブロック壁に移行させた。類似した大きさのシリコーン被覆剥離ライナー切片に、実施例４に記載のガラスビーズを被覆し、露出した接着剤にビーズ移行を積層した。厚さ75μｍの二軸延伸PETフィルムの約12cm四方の切片をガラスビーズ被覆接着剤に載せ、中等度の手圧でハンドヘルドゴムローラー（幅4.7cm、直径3.7cm）を積層構造物上を数回通過させることによってガラスビーズコーティングを押しつけ、PETをビーズ被覆接着剤に接着した。続いて積層構造物を約10分間「緩和」させ、ブロック表面からはずした。テープ構造物の検査では、壁の高い地点で接着剤とPETの間に結合が形成されており、ガラスビーズが接着剤中に強制的に押し込まれ、それによって表面突出の最高所で結合を形成することが可能になるという、実施例４で行われた観察が実証された。
この実施例は、本発明は、自己インデックス接着部位がPSAとテープ裏材との間のスポット結合を補う自己インデックステープを提供できることがわかる。このような自己インデックステープは、広範囲の表面地形に有用なテープに比べて、スポット結合の間隔はそれほど重要ではないことを示すものである。
各特許、特許文書、および公告は、参照により各々が個別に組み込まれるかのように、開示内容全体が参照により本願明細書に組み込まれる。特定の好ましい実施態様に関して本発明を説明してきたが、本発明の概念を使用した他の実施態様は、本発明の範囲から逸脱することなく実行できることを認めるべきである。たとえば、本発明は、好ましい実施態様で開示された特定の接着テープに限定されるものではなく、本発明は請求の範囲およびそれと同等のものによって明確にされるものである。
【図１ａ】
0003645268.tif 000002
【図１ｂ】
0003645268.tif 000003
【図１ｃ】
0003645268.tif 000004
【図２】
0003645268.tif 000005
【図３】
0003645268.tif 000006
【図４】
0003645268.tif 000007